Сплав на основе железа
FERROUS ALLOY

Изобретение относится к области черной металлургии, в частности к составам сплавов на основе железа, используемых в машиностроении.
Известен сплав на основе железа (сталь), содержащий, мас.%: углерод 0,11-0,15; кремний 0,28-0,34; марганец 0,54-0,79; хром 0,43-0,65; никель 0,42-0,68; молибден 0,21-0,28; ванадий 0,16-0,19; цирконий 0,11-0,13; железо - остальное [1].
Задачей изобретения является повышение ударной вязкости сплава.
Технический результат достигается тем, что сплав на основе железа, содержащий кремний, марганец, хром, никель, молибден, ванадий, цирконий, железо, дополнительно содержит алюминий при следующем соотношении компонентов, мас.%: кремний 0,1-0,15; марганец 0,1-0,15; хром 0,1-0,15; никель 2,0-3,0; молибден 0,4-0,6; ванадий 0,4-0,6; цирконий 0,1-0,15; алюминий 2,4-3,0; железо - остальное.
В таблице приведены составы сплава.
Алюминий, ванадий увеличивают вязкость сплава, препятствуют возникновению и развитию трещин при ударе. Хром, молибден, ванадий, никель, кремний и марганец повышают твердость и прочность сплава. Никель улучшает металлическую основу сплава. Цирконий способствует образованию мелкозернистой структуры сплава.
Сплав может быть выплавлен в электропечах. Отливки отжигают при температуре 740-760°С.
Источники информации
1. SU 1077948, С22С 38/50,1984.